(57)【特許請求の範囲】
【請求項１】
有機光電素子部が配置された基板；前記有機光電素子部を取り囲み、無機物又は有機物を含有する第１封止膜；前記第１封止膜を取り囲み、エチレン不飽和結合を含有する光硬化性物質を含む第２封止膜；及び前記第２封止膜を取り囲み、光硬化性ＳＯＧ（ｓｐｉｎ  ｏｎ  ｇｌａｓｓ）物質の光硬化物を含有する第３封止膜を含み、
前記光硬化性組成物は、エチレン不飽和結合を１個以上具備した置換もしくは無置換されたＣ６乃至Ｃ３０炭化水素化合物を含み、
前記エチレン不飽和結合を１個以上具備した置換もしくは無置換されたＣ６乃至Ｃ３０炭化水素化合物は、３０乃至３００℃の範囲で蒸気圧が１０−４ｔｏｒｒ以上であり、重量平均分子量が１００乃至６００である
ことを特徴とする有機電子素子。
【請求項２】
前記無機物は、金属、金属酸化物、金属フッ化物、金属窒化物、金属炭化物、金属炭窒化物、金属酸窒化物、金属ホウ化物、金属酸ホウ化物、金属シリサイド、シリコン酸化物及びシリコン窒化物からなる群から選択される１種以上である
請求項１に記載の有機電子素子。
【請求項３】
前記有機物は、カルド系化合物、メラミン、アンメリン、アンメリド及びメラムからなる群から選択される１種以上である
請求項１に記載の有機電子素子。
【請求項４】
前記エチレン不飽和結合を１つ以上具備した置換もしくは無置換されたＣ６乃至Ｃ３０光硬化性物質は、アクリル系化合物である
請求項１に記載の有機電子素子。
【請求項５】
前記アクリル系化合物が、モノ（メタ）アクリレート、ジ（メタ）アクリレート及びトリ（メタ）アクリレートからなる群から選択される２種以上である
請求項４に記載の有機電子素子。
【請求項６】
前記炭化水素化合物は、下記の化学式１のいずれか一つの構造で表現される
請求項１に記載の有機電子素子。
【化１】
0006298177.tif 000005
［上記の式で、Ａｒは置換もしくは無置換されたＣ６乃至Ｃ２０アリール化合物又は置換もしくは無置換されたＣ３乃至Ｃ２０ヘテロアリール化合物で、Ｒ、Ｒ’及びＲ”は互いに同一であるか、又は相異したもので、それぞれ独立して置換もしくは無置換されたＣ３乃至Ｃ２０アルキル、置換もしくは無置換されたＣ３乃至Ｃ２０ヘテロアルキルで、各Ｒ、Ｒ’及びＲ”の鎖が少なくとも一つ以上のエチレン不飽和結合を具備する］
【請求項７】
前記光硬化性物質は、分子内にマレイミド又はオキサゾリドン構造と光硬化性（メタ）アクリレート官能基を一緒に含む
請求項１に記載の有機電子素子。
【請求項８】
前記第３封止膜は、ナノ・ゲッターを含む
請求項１に記載の有機電子素子。
【請求項９】
前記ナノ・ゲッターは、１００ｎｍ以下のサイズを有する金属酸化物粒子である
請求項８に記載の有機電子素子。
【請求項１０】
前記光硬化性ＳＯＧ物質１００重量部に対して前記ナノ・ゲッターが１乃至３０重量部を含む
請求項８に記載の有機電子素子。
【請求項１１】
前記第１封止膜の厚さは０．１乃至５μｍで、前記第２封止膜の厚さは０．１乃至１０μｍであり、前記第３封止膜の厚さは１乃至５０μｍである
請求項１に記載の有機電子素子。
【請求項１２】
有機光電素子部が配置された基板を提供する段階；前記有機光電素子部を取り囲むように無機物又は有機物を蒸着して、第１封止膜を形成する段階；前記第１封止膜を取り囲むように光硬化性組成物を塗布及び硬化して、第２封止膜を形成する段階；及び前記第２封止膜を取り囲むようにＳＯＧ（ｓｐｉｎ  ｏｎ  ｇｌａｓｓ）組成物を塗布及び硬化して、第３封止膜を形成する段階を含み、
前記光硬化性組成物は、エチレン不飽和結合を１個以上具備した置換もしくは無置換されたＣ６乃至Ｃ３０炭化水素化合物；光開始剤；及び熱安定剤、ＵＶ安定剤及び酸化防止剤からなる群から選択される１種以上の添加剤を含み、
前記エチレン不飽和結合を１個以上具備した置換もしくは無置換されたＣ６乃至Ｃ３０炭化水素化合物は、３０乃至３００℃の範囲で蒸気圧が１０−４ｔｏｒｒ以上であり、重量平均分子量が１００乃至６００である
ことを特徴とする有機電子素子の製造方法。
【請求項１３】
前記第１封止膜の形成は、１０−２乃至１０−８ｔｏｒｒの真空下で蒸着工程によって遂行される
請求項１２に記載の有機電子素子の製造方法。
【請求項１４】
前記ＳＯＧ組成物は、光硬化性ＳＯＧ物質及び光活性物質を含む
請求項１２に記載の有機電子素子の製造方法。
【請求項１５】
前記光硬化性ＳＯＧ物質は、重量平均分子量２，０００乃至１００，０００である
請求項１４に記載の有機電子素子の製造方法。
【請求項１６】
前記ＳＯＧ組成物は１００ｎｍ以下のサイズを有する金属酸化物粒子を含む
請求項１２に記載の有機電子素子の製造方法。
【発明の詳細な説明】
【技術分野】
【０００１】
本発明は、有機電子素子に関するものであり、より詳細には外部からの水分及び酸素が効果的に遮断されて寿命が延長される有機電子素子及びその製造方法に関するものである。
【０００２】
一般的に有機電子素子は、陽極と陰極の間に提供される有機層に電荷を注入すると、発光又は電気の流れなどの現象が起きることを特徴とする素子で、選択した有機物に応じて多様な機能を果たす素子を製作することができる。
【０００３】
代表的な例として、有機電界発光素子（ＯＬＥＤ）は薄く軽く色感に優れ、次世代フラットパネルディスプレイとして注目されており、既存のガラス基板、シリコンを含む無機物基板、金属基板及びプラスチック基板又は金属箔などのフレキシブル基板上に製作が可能である。このような有機電子素子は水分及び酸素に非常に脆弱であるため、大気中に露出したとき、又は外部からの水分がパネル内部に流入したときに発光効率及び寿命が著しく減少する短所を有している。
【０００４】
上記のような問題点を解決するために、ガラスキャップやメタルキャップを利用したり、ラミネート加工方法を利用した袋フィルムを使用したり、無機物を蒸着して外部から流入する水分及び酸素を遮断するための試みが行われている。また、硬化性フィルム又は硬化性材料を有機層又は金属層表面に塗布した後、硬化工程を進行して接着性及び密封性を具現する方法がある。
【０００５】
しかし、ガラスキャップは機械的破損などによる大面積化の問題があり、メタルキャップの場合は基板との熱膨張係数の差による工程上の問題があり、ラミネート加工方法を利用した接着フィルムの場合はフィルム接着面の界面を介した水分及び酸素の流入などの問題があり、真空下で有機物を蒸着して真空下で無機物をスパッタする既存工程は、スパッタリング上部の界面からの水及び酸素の流入を防ぐために、真空下でスパッタ方式によって無機物を多層に蒸着しなければならないため生産性が低く、真空下で有機物と無機物を多層に形成しなければならないため量産化の問題がある。
【０００６】
また、液状封止方法の場合は、化学結合の破壊と硬化の過程で生成される副産物又は硬化開始剤中の未反応残留物などが密封構造の内部に残留し、有機電子素子の駆動を妨げたり、寿命を縮めたりするなどの短所がある。この例として、特許文献１には、発光素子部上に外部の水分を遮断するための１層以上の遮断膜を有する有機発光素子について開示されており、ここでの遮断膜はドライフィルムフォトレジストをラミネートしたり、透明感光剤を塗布したりして硬化させることにより形成するものとして記載されている。
【０００７】
しかし、ドライフィルムフォトレジストや液状の感光材から形成された遮断膜は、外部から流入する酸素又は水分などの遮断の機能は果たすが、独自の化学組成物から必然的に発生する硬化過程での副産物や硬化開始剤中の未反応残留物などが存在し、このような残留物は素子外部に除去されず、有機物層又は金属層内部に流入し、素子の駆動を妨げたり寿命を縮めたりするなどの問題を起こす。
【０００８】
また、多くの装置は、大気中の酸素及び水分又はデバイス製作時に使用される化学的気体又は液体の浸透によってデバイスの劣化を伴う。このような劣化を防止するために装置のカプセル化を適用する。様々なタイプのカプセル化された装置が公知となっている。特許文献２は、カプセル化された液晶ディスプレイ、発光ダイオード、発光ポリマー、電気発光装置及び燐光装置を記述しており、特許文献３は、集積回路、電荷結合装置、発光ダイオード、発光ポリマー、有機発光装置、金属センサーパッド、マイクロディスクレーザー、電気光の光変色装置、太陽電池を含むカプセル化されたマイクロ電子装置を記述している。特に、特許文献４は、カプセル化された装置及びその製造方法に関する特許で、高真空下で基板上に接し、少なくとも一つのバリア層と少なくとも一つの重合体カップリング層を含む方法で製造されるカプセル化方法を説明している。しかし、このようなカプセル化方法は、酸素及び水分を遮断するためにバリア層での金属酸化物層とポリマーカップルリング層の有機層を５〜７個の多層で適用しなければならない工程が必要であるため、製造工程が複雑であり、大面積基板及び柔軟性基板への適用が難しいだけでなく、特に多層の金属酸化物層を適用するためにガスを利用したスパッタリング工程とエッチング工程が要求されるため、工程上でポリマーカップルリング層が損傷してデバイスの遮断膜特性を低下させる原因となる。
【先行技術文献】
【特許文献】
【０００９】
【特許文献１】大韓民国特許公開第２００２−００９０８５１号
【特許文献２】米国特許第６，５７３，６５２号
【特許文献３】米国特許第６，５４８，９１２号
【特許文献４】ＷＯ２００７／０２５１４０号
【発明の概要】
【発明が解決しようとする課題】
【００１０】
本発明は、有機電子素子の寿命を向上させ、外部から流入する酸素と水分を効果的に遮断し、従来の封止膜製造工程で使用される化学物質の透過によって誘発される分解から安全に保護することができ、耐エッチング性に優れた封止膜が適用された新しい有機電子素子及びその製造方法を提供する。
【００１１】
本発明の一側面によれば、有機光電素子部が配置された基板；前記有機光電素子部を取り囲み、無機物または有機物を含有する第１封止膜；前記第１封止膜を取り囲み、エチレン不飽和結合を含有する光硬化性物質を含む第２封止膜；及び前記第２封止膜を取り囲み、光硬化性ＳＯＧ（ｓｐｉｎ  ｏｎ  ｇｌａｓｓ）物質の光硬化物を含有する第３封止膜を含む有機電子素子が提供される。
【００１２】
本発明の別の側面によれば、有機光電素子部が配置された基板を提供する段階；前記有機光電素子部を取り囲むように無機物または有機物を塗布及び乾燥して、第１封止膜を形成する段階；前記第１封止膜を取り囲むように光硬化性組成物を塗布及び硬化して、第２封止膜を形成する段階；及び前記第２封止膜を取り囲むようにＳＯＧ（ｓｐｉｎ  ｏｎ  ｇｌａｓｓ）組成物を塗布及び硬化し、第３封止膜を形成する段階を含む有機電子素子の製造方法が提供される。
【発明の効果】
【００１３】
本発明による複数の封止膜が適用された有機電子素子は、外部から流入する酸素、水分などの影響を受けず、素子の駆動及び寿命の低下を効果的に防止することができる。特に、本発明の製造方法による封止膜工程は、大面積工程適用が可能で、工程の単純化による経済性及び親環境的な効果を期待することができる。また、本発明の封止膜製造工程は、既存のすべての基板だけでなくフレキシブル基板を利用したロール・トゥ・ロール及び印刷工程（インク組成物、スリットコーティングなど）に適用が可能で、ＯＬＥＤディスプレイ、バックライト（ＯＬＥＤ、ＴＦＴ−ＬＣＤ）、照明用平板光源、フレキシブル平板用ＯＬＥＤディスプレイ、フレキシブル平板用ＯＬＥＤ照明、有機太陽電池（ＯＰＶ）及び色素増感型太陽電池（ＤＳＳＣ）、薄膜太陽電池、ＯＴＦＴ（Ｏｒｇａｎｉｃ  Ｔｈｉｎ  Ｆｉｌｍ  Ｔｒａｎｓｉｓｔｏｒ）、プリンテッドエレクトロニクス材料（Ｐｒｉｎｔｅｄ  Ｅｌｅｃｔｒｏｎｉｃｓ  Ｍａｔｅｒｉａｌｓ）など多様な有機電子素子への応用が可能な長所がある。
【図面の簡単な説明】
【００１４】
【図１】本発明の一実施形態による有機電子素子の構造を概略的に示した断面図
【発明を実施するための形態】
【００１５】
以下、図面を参照して、本発明の実施形態について詳細に説明する。次に紹介する実施例は、当業者に開示された思想を十分に伝達するために例として提供するものである。したがって、本発明は以下で説明した実施例に限定されず、別の形態に具体化することもできる。また、図面において、構成要素の幅、長さ、厚さなどは、便宜上、誇張して表現されていることもある。全体的に図面説明時に観察者の視点で説明し、一構成要素が異なる構成要素「上（うえ）に」又は「上（じょう）に」あるという時、これは他の構成要素の「真上に」ある場合だけでなく、その中間にまた別の構成要素がある場合も含む。
【００１６】
本発明の一側面によれば、複数の封止膜層を具備した有機電子素子が提供される。
図１は、本発明の一実施形態による有機電子素子の構造を概略的に示す断面図である。図１を参照すると、有機電子素子（１００）は、有機光電素子部（１２０）が配置された基板（１１０）、第１封止膜（１３０）、第２封止膜（１４０）及び第３封止膜（１５０）を含む。
【００１７】
本発明の有機電子素子（１００）で使用される基板（１１０）は、ガラス基板、シリコンを含む無機物基板、及び金属基板だけでなく、プラスチック基板又は金属箔などを含むフレキシブル基板に適用が可能である。前記フレキシブル基板として、好ましくは、ポリノルボルネン、ポリアミド、ポリエーテルスルホン（ＰＥＳ）、ポリイミド、ポリエーテルイミド、ポリカーボネート、ポリエチレンテレフタレート、ポリエステル、ポリエチレンナフタレート（ＰＥＮ）、ポリ乳酸（ｐｏｌｙｌａｔｉｃ  ａｃｉｄ）などを挙げることができる。
【００１８】
また、基板（１１０）上に配置された有機光電素子部（１００）は、透明電極、有機層及び金属層などを含むことができ、光エネルギーと電気エネルギーを相互に変換する役割を果たす。有機光電素子部（１００）は、光信号の変化を電気信号に変換するフォトダイオードや太陽電池などの受光素子であるか、又は電気信号の変化を光信号に出力する有機電界発光素子のような発光素子であることができる。
【００１９】
また、本発明の有機電子素子（１００）は、例えば、ＯＬＥＤディスプレイ、バックライト（ＯＬＥＤ、ＴＦＴ−ＬＣＤ）、照明用フラット光源、フレキシブルフラット用ＯＬＥＤディスプレイ、フレキシブルフラット用ＯＬＥＤ照明、有機太陽電池（ＯＰＶ）及び色素増感型太陽電池（ＤＳＳＣ）、薄膜太陽電池、ＯＴＦＴ（Ｏｒｇａｎｉｃ  Ｔｈｉｎ  Ｆｉｌｍ  Ｔｒａｎｓｉｓｔｏｒ）、プリンテッドエレクトロニクス材料（Ｐｒｉｎｔｅｄ  Ｅｌｅｃｔｒｏｎｉｃｓ  Ｍａｔｅｒｉａｌｓ）などであることができる。
【００２０】
第１封止膜（１３０）は、有機光電素子部（１２０）を取り囲み、無機物又は有機物を含有する。第１封止膜（１３０）は、有機光電素子部（１２０）を取り囲んで保護することで、有機光電素子部（１２０）が外部環境による水分や酸素から汚染されることを防ぐ。
【００２１】
湿式法によって第１封止膜（１３０）を導入する場合は、使用した有機溶剤や溶液によって有機光電素子薄膜の損傷や素子に欠陥を形成し、有機光電素子の寿命を極度に低下させることがある。したがって、第１封止膜（１３０）の形成は乾式法によって行うことができる。第１封止膜（１３０）の形成は、例えば、１０−２乃至１０−８ｔｏｒｒの真空下で蒸着工程によって行うことができる。前記蒸着工程は、スパッタリング、原子層堆積（ＡＬＤ）、熱蒸着（Ｔｈｅｒｍａｌ  ｅｖａｐｏｒａｔｉｏｎ）などを含む。
【００２２】
前記無機物は、金属、金属酸化物、金属フッ化物、金属窒化物、金属炭化物、金属炭窒化物、金属酸窒化物、金属ホウ化物、金属酸ホウ化物、金属シリサイド、シリコン酸化物、シリコン窒化物又はこれらの組み合わせから選択することができ、好ましくはスパッタリング、原子層堆積（ＡＬＤ）工程による均一な薄膜形成が容易で、酸素や水分遮断特性に優れたＡｌＯｘ、ＳｉＮｘ、ＨｆＯｘの中から選択するのがよい。
【００２３】
前記有機物はメラミン系化合物であることができ、具体的にカルド系化合物、メラミン、アンルリン、アンメリド及びメラムからなる群から選択される１種以上であることができる。好ましくは、前記有機物の中では熱蒸着工程による均一な薄膜形成性に優れ、ガス遮断及び水分遮断特性に優れている面でメラミンが良い。
【００２４】
無機物の場合はガスや水分の遮断特性に優れているが、工程が複雑で均一な薄膜を形成するのが難しい一方で、有機物の場合は工程が単純で均一な薄膜形成が非常に容易という長所がある。特に、メラミンの場合は酸素及び水分遮断特性に優れた長所を有している。
【００２５】
第１封止膜（１３０）の厚さは０．１乃至５μｍ、好ましくは０．２乃至１μｍが良い。前記厚さ未満では保護能力が低下し、前記厚さを超過すると工程コストが増加して透過度が減少するため、デバイスの特性が低下することがある。
【００２６】
第２封止膜（１４０）は、第1封止膜（１３０）を取り囲み、エチレン不飽和結合を具備した光硬化性物質の硬化物を含有する。第２封止膜（１４０）は、第1封止膜（１３０）を取り囲んで保護することにより、第１封止膜（１３０）の欠陥（ｄｅｆｅｃｔ）から水分が浸透することを防ぐ。
【００２７】
第２封止膜（１４０）の塗布は、乾式法又は湿式法によって行うことができる。乾式法の場合、例えば高真空下で熱及び／又は気相蒸着工程方式で遂行することができる。湿式法の場合、前記光硬化性物質を含む溶液を常圧、窒素雰囲気下でスピンコーティング、スリットコーティング、スプレーコーティング、インクジェットプリンティング、グラビアプリンティング、コンマコーティング、又はロール・トゥ・ロール工程などの多様な工程を利用して第１封止膜（１３０）上に塗布する方式で遂行することができる。塗布後、ＵＶを照射することで光硬化されて、第２封止膜（１４０）を形成することができる。
【００２８】
前記光硬化性物質は、エチレン不飽和結合を１個以上具備した置換もしくは無置換されたＣ６乃至Ｃ３０炭化水素化合物であることができる。前記光硬化性物質は、１種又は２種以上混合して使用することができる。
【００２９】
気相蒸着工程方式を進行する面で、好ましくは、前記光硬化性物質はアクリル系化合物であることができる。また、さらに好ましくは、前記アクリル系化合物はモノ（メタ）アクリレート、ジ（メタ）アクリレート及びトリ（メタ）アクリレートからなる群から選択される２種以上であることができる。この場合、十分な硬化が行われ、薄膜形成が容易である。
【００３０】
有用なアクリル系化合物には、例えば、ポリ（メタ）アクリルモノマー、例えば、ジ（メタ）アクリル含有化合物、トリ（メタ）アクリル含有化合物、より高度な官能基（メタ）アクリルを含有する化合物、及びオリゴマー性（メタ）アクリル化合物が含まれる。
【００３１】
好ましいジ（メタ）アクリル含有化合物には、１，３−ブチレングリコールジアクリレート、１，４−ブタンジオールジアクリレート、１，６−ヘキサンジオールジアクリレート、１，６−ヘキサンジオールモノアクリレートモノメタクリレート、エチレングリコールジアクリレート、アルコキシ化脂肪族ジアクリレート、アルコキシ化シクロヘキサンジメタノールジアクリレート、アルコキシ化ヘキサンジオールジアクリレート、アルコキシ化ネオペンチルグリコールジアクリレート、カプロラクトン変性ネオペンチルグリコールヒドロキシピバレート、カプロラクトン変性ネオペンチルグリコールヒドロキシピバレートジアクリレート、シクロヘキサンジメタノールジアクリレート、ジエチレングリコールジアクリレート、ジプロピレングリコールジアクリレート、エトキシ化（１０）ビスフェノールＡジアクリレート、エトキシ化（３）ビスフェノールＡジアクリレート、エトキシ化（３０）ビスフェノールＡジアクリレート、エトキシ化（４）ビスフェノールＡジアクリレート、ヒドロキシピバルアルデヒドゲジルド改質トリメチルプロパンジアクリレート、ネオペンチルグリコールジアクリレート、ポリエチレングリコール（２００）ジアクリレート、ポリエチレングリコール（４００）ジアクリレート、ポリエチレングリコール（６００）ジアクリレート、プロポキシル化ネオペンチルグリコールジアクリレート、テトラエチレングリコールジアクリレート、トリシクロデカンジメタノールジアクリレート、トリエチレングリコールジアクリレート、及びトリプロピレングリコールジアクリレートが含まれる。
【００３２】
好ましいトリ（メタ）アクリル含有化合物には、グリセロールトリアクリレート、トリメチロールプロパントリアクリレート、エトキシ化トリアクリレート（例えば、エトキシ化（３）トリメチロールプロパントリアクリレート、エトキシ化（６）トリメチロールプロパントリアクリレート、エトキシ化（９）トリメチロールプロパントリアクリレート、エトキシ化（２０）トリメチロールプロパントリアクリレート）、ペンタエリスリトールトリアクリレート、プロポキシル化トリアクリレート（例えば、プロポキシル化（３）グリセリルトリアクリレート、プロポキシル化（５．５）グリセリルトリアクリレート、プロポキシル化（３）トリメチロールプロパントリアクリレート、プロポキシル化（６）トリメチルプロパントリアクリレート）、トリメチロールプロパントリアクリレート、ペンタエリスリトールトリアクリレート、及びトリス（２−ヒドロキシエチル）イソシアヌル酸トリアクリレートが含まれる。
【００３３】
好ましいより高度な官能基（メタ）アクリルを含有する化合物には、ジトリメチロールプロパンテトラアクリレート、ジペンタエリスリトールペンタアクリルレイト、エトキシ化（４）ペンタエリスリトールテトラアクリレート、ペンタエリスリトールテトラアクリレート、及びカプロラクトン改質ジペンタエリスリトールヘキサアクリレートが含まれる。
【００３４】
好ましいオリゴマー性（メタ）アクリル化合物には、ウレタンアクリレート、ポリエステルアクリレート、エポキシアクリレート；前述したもののポリアクリルアミド類似体、例えばＮ，Ｎ−ジメチルアクリルアミド；及びこれらの組み合わせが含まれる。
【００３５】
特に、耐エッチング性を高めるために光硬化性物質として使用される前記炭化水素化合物は、下記の化学式１で表現される化合物であることができる。
【００３６】
【化１】
0006298177.tif 000002
【００３７】
上記の式で、Ａｒは置換もしくは無置換されたＣ６乃至Ｃ２０アリール化合物又は置換もしくは無置換されたＣ３乃至Ｃ２０ヘテロアリール化合物で、Ｒ、Ｒ´及びＲ”は互いに同一であるか、又は相異したもので、それぞれ独立して置換もしくは無置換されたＣ３乃至Ｃ２０アルキル、置換もしくは無置換されたＣ３乃至Ｃ２０ヘテロアルキルで、各Ｒ、Ｒ´及びＲ”の鎖が少なくとも一つ以上のエチレン不飽和結合を具備する。
【００３８】
ここで「アルキル」は直鎖、分枝鎖又は環状の炭化水素ラジカル又はこれらの組み合わせを含み、場合によっては鎖中に二重結合、三重結合又はこれらの組み合わせを一つ以上含むこともできる。すなわち「アルキル」はアルケニルやアルキニルを含む。
【００３９】
ここで「ヘテロアルキル」は、それ自体で又は別の用語と組み合わせて、別の意味として明示されない限り、１種以上の炭素原子及びＯ、Ｎ、Ｐ、Ｓｉ及びＳからなる群から選択される１種以上の異種原子からなる安定した直鎖又は分枝鎖又は環状炭化水素ラジカル、又はこれらの組み合わせを意味し、窒素、リン及び硫黄原子は任意に酸化されることがあり、窒素異種原子は任意に４級化することがある。
【００４０】
用語「シクロアルキル」及び「ヘテロシクロアルキル」は、それ自体で、又は別の用語と一緒に別の意味として明示しない限り、それぞれ「アルキル」及び「ヘテロアルキル」の環状バージョンを示す。
【００４１】
ここで「アリール」は、別の意味として明示されない限り、一緒に融合又は共有結合された単環又は多環（１個乃至３個の環）であることができる複数の不飽和、芳香族、炭化水素置換基を意味する。「ヘテロアリール」は、（多環の場合、それぞれの別途の環で）Ｎ、Ｏ及びＳから選択される１乃至４個の異種原子を含むアリール基（又は環）を意味し、窒素及び硫黄原子は任意に酸化されて、窒素原子（複数可）は任意に４級化される。ヘテロアリール基は、炭素又は異種原子によって分子の残りに結合されることができる。
【００４２】
前記アリールは、それぞれの環に適切には４乃至７個、好ましくは５又は６個の環原子を含む単一又は融合環系を含む。また、一つ以上のアリールが化学結合によって結合されている構造も含む。前記アリールの具体的な例として、フェニル、ナフチル、ビフェニル、アントリル、インデニル、フルオレニル、フェナントリル、トリフェニルレニル、ピレニル、フェニレニル、クリセニル、ナフタセニル、フルオランテニルなどを含むが、これに限定されない。
【００４３】
前記ヘテロアリールは、５乃至６員単環ヘテロアリール、及び一つ以上のベンゼン環と融合された多環式ヘテロアリールを含み、部分的に飽和されることもある。また、一つ以上のヘテロアリールが化学結合によって結合されている構造も含まれる。前記ヘテロアリール基は、環内ヘテロ原子が酸化されるか、又は４級化され、例えば、Ｎ−オキシド又は４級塩を形成する２−アリールグループを含む。
【００４４】
前記アリール化合物の例として、フェニル、ナフタレン、アントラセン、フェナントレン、ピレン、ペリレン、トリフェニレン、フルオレンなどを挙げることができ、これに限定されない。
【００４５】
前記ヘテロアリール化合物の例として、ピリジン、ピリミジン、ベンゾオキサゾール、テトラヒドロピラン、フラン、チオフェン、ピロリジン、イミダゾール、ピラゾール、ティアゾール、トリアゾール、カルバゾール、ベンゾフラン、キノール、イソキノール、トリアジン、インドール、インダゾール、イミダティアゾール、イソチアゾール、オキサゾール、イソオキサゾールなどを挙げることができ、これに限定されない。
【００４６】
本明細書に記載した「置換もしくは無置換された」という表現で、「置換」は炭化水素内の水素原子一つ以上がそれぞれ、互いに独立的に、同一であるか、又は相異した置換基で代替されることを意味する。有用な置換基は以下を含むが、これに限定しない。
【００４７】
このような置換基は、−Ｆ；−Ｃｌ；−Ｂｒ；−ＣＮ；−ＮＯ２；−ＯＨ；−Ｆ、−Ｃｌ、−Ｂｒ、−ＣＮ、−ＮＯ２又は−ＯＨに置換もしくは無置換されたＣ１−Ｃ２０アルキル基；−Ｆ、−Ｃｌ、−Ｂｒ、−ＣＮ、−ＮＯ２又は−ＯＨに置換もしくは無置換されたＣ１−Ｃ２０アルコキシ基；Ｃ１−Ｃ２０アルキル基、Ｃ１−Ｃ２０アルコキシ基、−Ｆ、−Ｃｌ、−Ｂｒ、−ＣＮ、−ＮＯ２又は−ＯＨに置換もしくは無置換されたＣ６−Ｃ３０アリール基；Ｃ１−Ｃ２０アルキル基、Ｃ１−Ｃ２０アルコキシ基、−Ｆ、−Ｃｌ、−Ｂｒ、−ＣＮ、−ＮＯ２又は−ＯＨに置換もしくは無置換されたＣ６−Ｃ３０ヘテロアリール基；Ｃ１−Ｃ２０アルキル基、Ｃ１−Ｃ２０アルコキシ基、−Ｆ、−Ｃｌ、−Ｂｒ、−ＣＮ、−ＮＯ２又は−ＯＨに置換もしくは無置換されたＣ５−Ｃ２０シクロアルキル基；Ｃ１−Ｃ２０アルキル基、Ｃ１−Ｃ２０アルコキシ基、−Ｆ、−Ｃｌ、−Ｂｒ、−ＣＮ、−ＮＯ２又は−ＯＨに置換もしくは無置換されたＣ５−Ｃ３０ヘテロシクロアルキル基；及び−Ｎ（Ｇ１）（Ｇ２）で表示される基からなる群から選択された一つ以上であることができる。このとき、前記Ｇ１及びＧ２は互いに独立的に、それぞれ水素；Ｃ１−Ｃ１０アルキル基；又はＣ１−Ｃ１０アルキル基に置換もしくは無置換されたＣ６−Ｃ３０アリール基であることができる。
【００４８】
例えば、前記光硬化性物質は、分子内にマレイミド又はオキサゾリドン構造と光硬化性（メタ）アクリレート官能基を一緒に含む化合物であることができる。
【００４９】
特に、光硬化性物質は、気相蒸着工程を適用する乾式法では重量平均分子量が１００乃至６００以下であり、３００℃以下で蒸気圧が１０−４ｔｏｒｒ以上であることが好ましく、湿式法を適用する場合は薄膜の厚さ、コーティング特性及び薄膜の均一度を維持するために、３００乃至２，０００の重量平均分子量を有する光硬化性物質を使用することが好ましい。
【００５０】
第２封止膜（１４０）の厚さは、０．１乃至１０μｍであることができ、好ましくは１乃至５μｍの厚さを有するのが良い。薄膜の厚さが０．１μｍ未満の場合、光硬化反応が急速に進行するが封止膜特性が低下し、厚さが１０μｍを超過すると、光硬化反応が遅いため封止膜の十分な硬化が起こりにくく封止膜特性が低下することがある。
【００５１】
一方、第３封止膜（１５０）は、第２封止膜（１４０）を取り囲み、光硬化性ＳＯＧ（ｓｐｉｎ  ｏｎ  ｇｌａｓｓ）物質の光硬化物を含有する。ＳＯＧ物質は、電気的な絶縁特性に優れ、透明で機械的強度が非常に優れたフィルム特性を有する。ＳＯＧ物質は有機シラン化合物であることができ、例えば有機シランの酸化水分解生成物を利用して光硬化が可能な（メタ）アクリレート官能基を導入して、高分子物質を製造することができる。ＳＯＧ高分子物質にＵＶ照射によって光反応を起こすことができる光活性物質を混合してコーティング溶液を製造した後、基板上にスピンコーティングで塗布し、ＵＶ照射によって硬化させてＳＯＧ層を形成させることができる。
【００５２】
前記ＳＯＧ物質は、例えば、シロキサン（ｓｉｌｏｘａｎｅ）、水素シルセスキオキサン（ｈｙｄｒｏｇｅｎ  ｓｉｌｓｅｑｕｉｏｘａｎｅ（ＨＳＱ））、メチルシルセスキオキサン（ｍｅｔｈｙｌｓｉｌｓｅｑｕｉｏｘａｎｅ（ＭＳＱ））、パーヒドロポリシラザン（ｐｅｒｈｙｄｒｏｐｏｌｙｓｉｌａｚａｎｅ）、ポリシラザン（ｐｏｌｙｓｉｌａｚａｎｅ）、ジビニルシロキサン・ビス・ベンゾシクロブテン（ｄｉｖｉｎｙｌ  ｓｉｌｏｘａｎｅ  ｂｉｓ−ｂｅｎｚｏｃｙｃｌｏｂｕｔａｎｅ；ＤＶＳ−ＢＣＢ）などであることができる。
【００５３】
第３封止膜（１５０）は、常圧、窒素雰囲気下でインクジェットプリンティング、スリットコーティング、スピンコーティング、スプレーコーティングなどで形成が可能であり、提示した方法に制限されない。第３封止膜（１５０）を製造するために使用される光硬化性ＳＯＧ物質は、重量平均分子量２，０００乃至１００，０００の範囲の物質を使用することが可能で、厚さ調節と薄膜の特性を均一に維持するためには、重量平均分子量５，０００乃至５０，０００の範囲の物質を使用することが好ましい。
【００５４】
第３封止膜（１５０）は、ナノ・ゲッターをさらに含むことができる。主に金属酸化物からなるナノ・ゲッターは、ナノメートルサイズの多孔性を有する物質で、吸湿性が非常に優れているため、ＳＯＧ物質と混合して使用することにより、外部からの水分を効果的に遮断することができるため、封止膜として優れた効果を示すことができる。
【００５５】
前記ナノ・ゲッターは、１００ｎｍ以下のサイズを有する金属酸化物粒子であることができる。前記金属酸化物粒子は、ＣａＯ、ＭｇＯ、ＳｉＯ２、ＢａＯ、ＴｉＯ、ＺｒＯ、ＣｒＯなどであることができる。好ましくは、前記光硬化性ＳＯＧ物質１００重量部に対して前記ナノ・ゲッターを１乃至３０重量部含むことができる。前記ナノ・ゲッターを前記範囲未満で使用する場合は水分や酸素遮断特性が減少し、前記範囲を超えて使用する場合はＳＯＧ溶液中での分散特性が減少し、均一な封止膜を形成するのが難しく、膜欠陥が発生して封止膜特性が低下することがある。
【００５６】
第３封止膜（１５０）は、光硬化性ＳＯＧ単層の形態又はナノ・ゲッターを含む光硬化性ＳＯＧ単層の形態を有するか、又はＳＯＧ層及びナノ・ゲッターを含むＳＯＧ層が積層された形態を有することができる。
【００５７】
第３封止膜（１５０）の厚さは、１乃至５０μｍの範囲で適用するのが好ましい。１μｍ未満の厚さの場合、光硬化速度は速いが非常に薄く封止膜特性が低下し、５０μｍを超過する厚さの場合、光硬化速度が遅く、硬化が進行し過ぎた場合は薄膜にクラックが発生して薄膜の欠陥が生じ、封止膜特性が急激に低下することがある。第３封止膜（１５０）が最も好ましい厚さである１０乃至３０μｍの範囲を有する場合、最も優れた封止膜の特性を示すことができる。
【００５８】
第３封止膜（１５０）が第２封止膜（１４０）を取り囲んで保護することで、水分と酸素の遮断特性を向上させることができ、特に、ＳＯＧとナノ・ゲッターを含む第３封止膜の場合、薄膜の機械的特性に優れているため、外部からのスクラッチによる欠陥による水分及びガス遮断特性の低下を効果的に向上させることができ、何よりも厚膜を生成する工程条件でもクラックの発生なしに厚膜形成が可能であるため、フレキシブルデバイスに適用することができる長所がある。
【００５９】
上述したとおり、本発明による有機電子素子はバリア特性に優れた封止膜を採用することで、外部から水分及び酸素を効果的に遮断して、耐エッチング性に優れ、卓越した長寿命性を有する。
【００６０】
本発明の別の側面によれば、複数の封止膜層を具備した有機電子素子の製造方法が提供される。前記製造方法は、有機光電素子部が配置された基板を提供する段階；前記有機光電素子部を取り囲むように無機物又は有機物を塗布及び乾燥して、第１封止膜を形成する段階；前記第１封止膜を取り囲むように光硬化性組成物を塗布及び硬化して、第２封止膜を形成する段階；及び前記第２封止膜を取り囲むようにＳＯＧ（ｓｐｉｎ  ｏｎ  ｇｌａｓｓ）組成物を塗布及び硬化して、第３封止膜を形成する段階を含む。
【００６１】
前記第１封止膜の形成は、１０−２乃至１０−８ｔｏｒｒの真空下で蒸着工程によって遂行することができる。
【００６２】
前記第２封止膜を形成するために使用される前記光硬化性組成物は、光重合性モノマーで、エチレン不飽和結合を１個以上具備した置換もしくは不置換されたＣ６乃至Ｃ３０炭化水素化合物、光開始剤及び添加剤を含む。
【００６３】
前記第２封止膜に使用される前記光硬化性組成物には、光硬化が可能なエチレン不飽和結合１個以上を有する光重合性モノマーを単独又は２種類以上使用することができる。
【００６４】
前記光開始剤は、有機過酸化物、アゾ化合物、キニーネ、ニトロ化合物、アシルハライド、ヒドラゾン、メルカプト化合物、ピリリウム化合物、イミダゾール、クロロトリアジン、ベンゾイン、ベンゾインアルキルエーテル、ジケトン、ベンゾフェノンなどが含まれる。購入可能な光開始剤は、チバガイギー（Ｃｉｂａ  Ｇｅｉｇｙ）から商標名ダロキュア（Ｄａｒａｃｕｒ）ＴＭ１１７３、ダロクール（Ｄａｒｏｃｕｒ）ＴＭ４２６５、イルガキュア（Ｉｒｇａｃｕｒｅ）ＴＭ６５１、イルガキュアＴＭ１８４、イルガキュアＴＭ１８００、イルガキュアＴＭ３６９、イルガキュアＴＭ１７００、イルガキュアＴＭ９０７、イルガキュアＴＭ８１９で、また、アセトコーポレーション（Ａｃｅｔｏ  Ｃｏｒｐ．）（米国ニューヨーク州レイク・サクセス所在）から商標名ＵＶＩ−６９７６及びＵＶＩ−６９９２で購入可能なものが含まれる。フェニル［ｐ−（２−ヒドロキシテトラデシルオキシ）フェニル］ヨードニウムヘキサフルオロアンチモナートは、ゲレスト（Ｇｅｌｅｓｔ）（米国ペンシルバニア州タリータウン所在）から購入可能な光開始剤である。ホスフィンオキシド誘導体には、２，４，６−トリメチルベンゾイルジフェニルホスフィンオキシドである、バスフ（ＢＡＳＦ）（米国ノースカロライナ州シャーロット所在）から入手可能なルシリン（Ｌｕｃｉｒｉｎ）ＴＭ  ＴＰＯが含まれる。前記光開始剤は、前記炭化水素化合物１００重量部を基準として、約０．１乃至１０重量部、又は約０．１乃至５重量部の濃度で使用することができる。
【００６５】
前記光開始剤として、５０ｎｍ以下の範囲でＵＶ吸収波長を有するものを使用することが可能である。特に、３８０ｎｍ乃至４１０ｎｍ範囲で吸収波長を有する光開始剤を使用することが好ましい。光開始剤は、光硬化効果を最大化するために１種類以上を使用することができる。
【００６６】
また、前記添加剤として熱安定剤、ＵＶ安定剤及び酸化防止剤からなる群から選択される１種以上が含むことができ、その他多様な種類の添加剤を使用することができる。
【００６７】
前記第３封止膜の形成のために使用される前記ＳＯＧ組成物は、光硬化性ＳＯＧ（ｓｐｉｎ  ｏｎ  ｇｌａｓｓ）物質及び光活性物質及び／又はナノ・ゲッターを含むことができる。前記光硬化性ＳＯＧ物質の重量平均分子量は２，０００乃至１００，０００であることができる。前記ナノ・ゲッターは１００ｎｍ以下のサイズを有する金属酸化物粒子であることができる。
【００６８】
前記光活性物質の例として、４５０ｎｍ以下の範囲でＵＶ吸収波長を有する光開始剤、光酸発生剤、光塩基発生剤などであることができる。特に、前記光活性物質として３００ｎｍ乃至４１０ｎｍ範囲で最大吸収波長を有する光開始剤を使用することが好ましい。
【００６９】
以下、本発明を好ましい実施例及び比較例を介して説明する。しかし、下記の実施例は、本発明の説明を助けるために便宜上紹介するものに過ぎず、本発明が下記の実施例に限定されるものではない。
【００７０】
［実施例］
有機発光素子が適用された基板上に第１封止膜として、ＡｌＯｘ層を０．５μｍの厚さで蒸着した。続いて、第２封止膜として、１０−２〜１０−４ｔｏｒｒ、１５０〜２００℃に維持された真空条件下で光硬化性物質を前記第１封止膜上に蒸着した。前記光硬化性物質として、１官能性物質としてドデカンジオールアクリレート（ｄｏｄｅｃａｎｅｄｉｏｌ  ａｃｒｙｌａｔｅ、ＤＡ）５〜２０重量％、２官能性物質としてドデカンジオールジメタクリルレート（ｄｏｄｅｃａｎｄｉｏｌ  ｄｉｍｅｔｈａｃｒｙｌａｔｅ、ＤＭＡ）１０〜９５重量％、３官能性物質としてトリメチロールプロパントリアクリレート（ｔｒｉｍｅｔｈｙｌｏｌｐｒｏｐａｎｅ  ｔｒｉａｃｒｙｌａｔｅ、Ａ−ＴＭＰＴ）又はトリアリルトリメリテート（Ｔｒｉａｌｌｙｌ  ｔｒｉｍｅｌｌｉｔａｔｅ、ＴＡＴＭ）５〜４０重量％を使用した。
【００７１】
また、光硬化性物質と一緒に使用する光開始剤としては、バスフ（ＢＡＳＦ）（米国ノースカロライナ州シャーロット所在）から入手可能なルシリン（Ｌｕｃｉｒｉｎ）ＴＭ  ＴＰＯを前記光硬化性物質比１〜１０重量％使用した。光硬化性物質を含む有機物層を目的に応じて１〜５μｍの厚さに蒸着した。光硬化性有機物層を蒸着した後は、ＵＶ照射によって光硬化工程を進行して薄膜を形成した。
【００７２】
次に第２封止膜を形成した後は、常温／常圧、窒素雰囲気に維持された条件下で、溶液コーティング工程を使用して光硬化性ＳＯＧ層を前記第２封止膜を取り囲むように形成させた。光硬化性ＳＯＧ層で使用する物質は、５，０００〜５０，０００の範囲の重量平均分子量を有する物質を使用することが好ましく、また、光硬化性ＳＯＧ層はナノ粒子サイズを有するＭｇＯをナノ・ゲッター（ｎａｎｏｇｅｔｔｅｒ）物質として含むＳＯＧ層を使用することが最も好ましい。より詳細な封止膜の構成と特性の結果は、それぞれ表１、表２に示した。参考までに、本実施例で有機発光素子が配置された基板を使用したが、有機発光素子以外に多様な有機光電素子部が適用されたすべての有機電子素子の製造に本製造方法を適用することができる。
【００７３】
（薄膜特性評価）
実施例１乃至３１、比較例１及び２によって製造された封止膜の薄膜特性として、薄膜均一性、クラック（Ｃｒａｃｋ）発生有無、水分透過度（ＷＶＴＲ）、酸素透過度（ＯＴＲ）などを測定して表２に結果を示した。
【００７４】
（１）薄膜均一性
１０ｃｍｘ１０ｃｍのガラス基板にＡｌＯｘ層を蒸着した後、第２封止膜層と第３封止膜を順に蒸着して封止膜薄膜を形成した。蒸着が完了した各基板について、２０ポイントずつ厚さを測定して薄膜の均一性を評価した。薄膜の均一性が９０％以上の場合「Ｏ」、８０％以上の場合「△」、８０％以下の場合「Ｘ」を表記した。
【００７５】
（２）クラック（Ｃｒａｃｋ）発生有無
１０ｃｍｘ１０ｃｍのガラス基板にＡｌＯｘ層を蒸着した後、第２封止膜層と第３封止膜を順に蒸着して硬化させて封止膜を形成した。蒸着が完了した１０ｃｍｘ１０ｃｍ基板で一定に５ポイントをサンプリングして薄膜の表面を電界放出走査電子顕微鏡（ＦＥ−ＳＥＭ）で観察し、クラック（ｃｒａｃｋ）の発生有／無を確認した。薄膜でクラックの発生がなければ「Ｘ」、薄膜でクラックが発生すれば「Ｏ」と表記した。
【００７６】
（３）酸素透過度
温度２３℃、湿度０％ＲＨの条件で、米国モコン（ＭＯＣＯＮ）社製の酸素透過率測定装置（機種名「オックストラン」（登録商標）（「ＯＸＴＲＡＮ」２／２０））を使用してＪＩＳ  Ｋ７１２６（２０００年版）に記載されたＢ法（等圧法）に基づいて、酸素透過度を測定した。１つのサンプルから２枚の試験片を切り取って、それぞれの試験片に対して測定を１回ずつ行い、２つの測定値の平均値をそのサンプルの酸素透過度の値とした。
【００７７】
（４）水分透過度
温度４０℃、湿度９０％ＲＨの条件で、米国モコン（ＭＯＣＯＮ）社製の水蒸気透過率測定装置（機種名、「パーマトラン」（登録商標）（「Ｐｅｒｍａｔｒａｎ」Ｗ３／３１））を使用してＪＩＳ  Ｋ７１２９（２０００年版）に記載されたＢ法（赤外線センサー法）に基づいて測定した。１つのサンプルから２枚の試験片を切り取って、それぞれの試験片に対して測定を１回ずつ行い、２つの測定値の平均値をそのサンプルの水分透過度の値とした。
【００７８】
【表１】
0006298177.tif 000003
【００７９】
【表２】
0006298177.tif 000004
【００８０】
前記表１と表２に示されているとおり、ＰＥＴフィルムに形成された各封止膜は実施例１乃至３１でみられるように、いかなる層も包含しないＰＥＴフィルムからなる比較例１及びＰＥＴフィルムと有機高分子層からなる封止膜構造である比較例２に比べて、水分透過度及び酸素透過度の特性がすべて非常に優れていることが分かる。特に、ＡｌＯｘ基板上に単独の光硬化性物質のみを使用した実施例２６乃至実施例３１に比べて、２種以上の光硬化性物質を使用した実施例１乃至２５の水分透過度及び酸素透過度の特性がより優れている。
【００８１】
前記各実施例と比較例の結果から明らかなように、本発明の封止膜は３層構造を有することで、酸素及び水分に対する遮断特性が非常に優れていることを確認することができる。
【図１】
0006298177.tif 000006